СПОСОБ ПОЛУЧЕНИЯ ВЫСОКОНАПОЛНЕННОГО НЕТКАНОГО ПОЛОТНА

1. Непрерывный способ получения нетканого полотна, включающий следующие стадии:
(i) диспергирование волокон в жидкой или газообразной среде,
(ii) нанесение диспергированных в среде волокон на верхнюю сторону кольцеобразной длинной сетки,
(iii) формирование нетканого полотна путем всасывания среды, в которой диспергированы волокна, с обратной стороны кольцеобразной длинной сетки,
(iv) при необходимости, нанесение предварительного связующего и, если нужно, удаление избытка предварительного связующего, а также сушка нетканого полотна, пропитанного предварительным связующим,
(v) нанесение связующего и, если нужно, удаление избытка связующего, при этом, связующее может иметь состав, отличный от состава предварительного связующего, не обязательно использованного ранее на стадии (iv), и сушка нетканого полотна, пропитанного связующим,
(vi) свертывание полученного нетканого материала,
отличающийся тем, что
(vii) связующее на стадии (v) представляет собой связующую систему (связующая система I), которая включает, по меньшей мере, одно органическое связующее и, по меньшей мере, один неорганический наполнитель, и
(ix) нанесенное количество связующей системы I на стадии (v) составляет от 30 до 90 вес.%, предпочтительно, от 35 до 75 вес.%, при этом, эта величина дана относительно общего веса нетканого полотна после полного высыхания, и
(x) содержание органического(их) связующего(их) в связующей системе I, соответствующей (vii), составляет от 2 до 20 вес.%, предпочтительно, от 5 до 16 вес.%, при этом, эта величина дана относительно связующей системы I после полного высыхания,
(xi) содержание неорганического(их) наполнителя(ей) в связующей системе I, соответствующей (vii), составляет от 98 до 80 вес.%, предпочтительно, от 95 до 84 вес.%, при этом, эта
величина дана относительно связующей системы I после полного высыхания.
2. Способ по п. 1, отличающийся тем, что производят нетканое полотно мокрой выкладки, и в качестве жидкой среды на стадии (i) используют воду.
3. Способ по п. 1, отличающийся тем, что производят нетканое полотно сухой выкладки, и в качестве газообразной среды на стадии (i) используют воздух.
4. Способ по пп. 1-3, отличающийся тем, что на стадии (i) используют дискретные волокна, предпочтительно, штапельные волокна и/или нарубленные волокна.
5. Способ по п. 1, отличающийся тем, что на стадии (i) используют неорганические волокна, предпочтительно, керамические волокна, минеральные волокна, стеклянные волокна или их смеси.
6. Способ по п. 5, отличающийся тем, что на стадии (i) используют минеральные волокна, стеклянные волокна или их смеси, длина которых составляет, предпочтительно, от 5 до 120 мм.
7. Способ по п. 5, отличающийся тем, что на стадии (i) используют минеральные волокна, стеклянные волокна или их смеси, средний диаметр которых составляет от 5 до 30 мкм.
2
2
8. Способ по п. 5, отличающийся тем, что вес на единицу площади нетканого полотна, изготовленного из неорганических волокон, в частности, стеклянных волокон составляет от 10 до 350 г/м, предпочтительно, от 50 до 300 г/м, при этом, эти величины даны относительно нетканого полотна, изготовленного из неорганических волокон, в частности, стекловолоконного нетканого полотна без каких-либо связующих и наполнителей (однако, если нужно, с предварительным связующим) и без учета остаточной влажности, т.е., после сушки.
9. Способ по п. 1, отличающийся тем, что в качестве неорганических наполнителей используют, предпочтительно, суглинок, глину, обожженный суглинок, обожженную глину, известь, мел, природные и/или синтетические карбонаты, природные и/или синтетические оксиды, карбиды, природные и/или синтетические гидроксиды, сульфаты и фосфаты, основанные на природных и/или синтетических силикатах, кремниевых кислотах, кремнии и/или
кварце, флюорите или тальке, а также их смеси, при этом, если это уместно, они силанизированы или дополнительно гидрофобизированы.
10. Способ по п. 1, отличающийся тем, что сушку на стадии (v) проводят при температуре от 90°С до 250°С макс., при этом, время пребывания в сушилке составляет от 30 до 60 секунд для указанного выше диапазона температур.
11. Способ по п. 1, отличающийся тем, что высоконаполненное нетканое полотно, полученное способом, соответствующим изобретению, характеризуется пористостью по Gurley (основа 100 мл), самое большее, 200 сек, предпочтительно, менее 100 сек.
12. Полученное способом мокрой выкладки или сухой выкладки нетканое полотно, выполненное из неорганических волокон, в частности, стеклянных волокон, которое соединено связующей системой (связующей системой I), которая включает, по меньшей мере, одно органическое связующее и, по меньшей мере, один неорганический наполнитель, где:
(i) нанесенное количество связующей системы I составляет от 30 до 90 вес.%, предпочтительно, от 35 до 75 вес.%, при этом, эта величина дана относительно общего веса нетканого полотна после полного высыхания, и
(ii) содержание органического(их) связующего(их) в связующей системе I составляет от 2 до 20 вес.%, предпочтительно, от 5 до 16 вес.%, при этом, эта величина дана относительно связующей системы I после полного высыхания,
(iii) содержание неорганического(их) наполнителя(ей) в связующей системе I составляет от 98 до 80 вес.%, предпочтительно, от 95 до 84 вес.%, при этом, эта величина дана относительно связующей системы I после полного высыхания, и
(iv) нетканое полотно, соединенное связующей системой I (после сушки связующей системы I) характеризуется пористостью по Gurley (основа 100 мл), самое большее, 200 сек, предпочтительно, менее 100 сек.
13. Нетканое полотно по п. 12, отличающееся тем, что относится к классу пожаробезопасности А2, предпочтительно, классу пожаробезопасности А1.
14. Применение способа по пп. 1-11 или нетканого полотна по п. 12 или 13 для получения композиционных материалов и ламинированных материалов, в частности, ламината высокого давления (HPL) или ламината постоянного давления (CPL), при этом, где это уместно, до получения композиционных материалов или ламинированных материалов нетканое полотно пропитано связующей системой, допускающей применение в стадии В, при этом, количество связующей системы, допускающей применение в стадии В, составляет, предпочтительно, от 3 до 30 вес.%, в частности, от 5 до 17% относительно веса используемого нетканого полотна.
15. Применение способа по пп. 1-11 или нетканого полотна по п. 12 или 13 для получения нетканого полотна, которое пропитано связующей системой, допускающей применение в стадии В, при этом, количество связующей системы, допускающей применение в стадии В, составляет, предпочтительно, от 3 до 30 вес.%, в частности, от 5 до 17% относительно веса используемого нетканого полотна.
16. Применение способа по пп. 1-11 или нетканого полотна по п. 12 или 13 для получения декоративных композиционных материалов, предпочтительно, для кораблей и поездов, общественных зданий и/или зданий делового назначения, в качестве неотъемлемой части внутренней отделки или в качестве ламинатов для элементов мебели, при этом, где это уместно, до производства композиционных материалов или ламинированных материалов нетканое полотно пропитано связующей системой, допускающей применение в стадии В, при этом, количество связующей системы, допускающей применение в стадии В, составляет, предпочтительно, от 3 до 30 вес.%, в частности, от 5 до 17% относительно веса используемого нетканого полотна.